Сплав на основе железа
IRON-BASED ALLOY

Изобретение относится к области черной металлургии, в частности к составам сплавов на основе железа, которые могут быть использованы в производстве труб.
Известен сплав на основе железа, содержащий мас.%: углерод 0,08-0,15; кремний 0,1-0,5; марганец 0,1-0,5; хром 4,5-6,0; молибден 0,45-0,6; титан 0,4-0,7; церий 0,08-0,12; кальций 0,01-0,04; железо - остальное [1].
Задачей изобретения является повышение теплостойкости сплава.
Технический результат достигается тем, что сплав на основе железа, включающий углерод, кремний, марганец, хром, молибден, титан, церий, кальций, дополнительно содержит бор и никель, причем компоненты находятся при следующем соотношении, мас. %: углерод 4,6-4,8; кремний 0,03-0,08; марганец 0,1-0,5; хром 4,5-6,0; молибден 0,2-0,3; титан 0,04-0,07; церий 2,4-2,8; кальций 0,002-0,004; бор 0,002-0,004; никель 3,0-3,5; железо - остальное.
В таблице приведены составы сплава.
Хром, молибден, никель, бор, церий повышают теплостойкость сплава на основе железа. Бор способствует равномерному прогреву и охлаждению сплава. Никель и титан улучшают металлическую основу сплава. Никель препятствует возникновению и развитию трещин при температурных нагрузках. Кальций раскисляет сплав.
Сплав может быть выплавлен в электропечах. Для снятия внутренних напряжений отливки отжигают при температуре 600°С.
Источник информации
1. SU 569648, 1977.